(57)【要約】      （修正有）【課題】複数の紐状反応性樹脂発泡成形体を製造するに当り、安定して分液吐出できる分液反応性樹脂気泡化原料製造装置と、下部と上部の位置での密度差のない紐状樹反応性脂発泡製品の製造方法を提供する。【解決手段】メカニカルフロス用攪拌機と特定条件の分液コートハンガー形ダイ１との組み合わせにより、前もって初期発泡を済ませ、充填時にはほぼ発泡を完了させることにより、例え原料充填量が過多になったとしても低い発泡圧のため平行ガイドレールに発泡圧がかからず安定した生産が可能となり、製品の上下位置での密度差もほとんどない紐状樹反応性脂発泡製品を得ることができる。【選択図】図１
2010201905.tif 000002
【特許請求の範囲】
【請求項１】
反応性樹脂発泡成形体を製造するのに必要な原料を計量搬送するポンプ手段とこれらのポンプ手段から搬送されてきた原料と不活性ガスとをメカニカルフロス用撹拌機に導入して混合気泡化する手段と混合気泡化された反応性樹脂気泡化原料を特定条件での分液コートハンガー形ダイに導入して複数に分割、吐出する手段とを有する分液反応性樹脂気泡体連続製造装置であって
本分液コートハンガー形ダイの原料導入口に於けるマニホールドの開き角度が１２０度〜１５０度の範囲にあり、且つマニホールドを除いたダイ内容積とマニホールド容積との比が１：０．１〜１：０．７の範囲にあり、且つマニホールド溝幅及び断面積が端部に行くにつれて中央部の溝幅及び断面積に対して小さくなっており、且つダイリップに原料導入口とダイ出口とを最も短い距離で結ぶ線に平行に液仕切具を設置してなる分液反応性樹脂気泡化原料製造装置。
【請求項２】
メカニカルフロス用撹拌機がオークスミキサー形式の撹拌機である請求項１記載の分液反応性樹脂気泡化原料製造装置。
【請求項３】
分液コートハンガー形ダイに流量調整板が設置され、しかも流量調整板が分割されている請求項１記載の分液反応性樹脂気泡化原料製造装置。
【請求項４】
紐状反応性樹脂発泡成形体を製造するのに必要な原料をポンプを用いて計量搬送し、本搬送された原料と不活性ガスとを撹拌機に導入して混合気泡化させて吐出し、本吐出された反応性樹脂気泡化原料をマニホールドの開き角度が１２０度〜１５０度の範囲にあり、且つマニホールドを除いたダイ内容積とマニホールド容積との比が１：０．１〜１：０．７の範囲にあり、且つマニホールドの両端部に於ける溝幅及び断面積が端部に行くにつれて中央部の溝幅及び断面積に対して小さくなっており、且つダイリップに原料導入口とダイ出口とを最も短い距離で結ぶ線に平行に液仕切具を設置してなる分液コートハンガー形ダイに導入して分液吐出させ、本複数の分液反応性樹脂気泡化原料を進行方向に複数の溝を有する連続して走行するシート状基材の溝に吐出充填し、本充填物を反応硬化させることを特徴とする紐状反応性樹脂発泡成形体の製造方法。
【請求項５】
撹拌機がオークスミキサー形式の撹拌機である請求項４記載の紐状反応性樹脂発泡成形体の製造方法。
【請求項６】
分液コートハンガー形ダイに流量調整板が設置されており、しかも本流量調整板が分割されている請求項４記載の紐状反応性樹脂発泡成形体の製造方法。
【請求項７】
進行方向に複数の溝を有する連続したシート状基材の溝が、下記の製造方法で製造されたシート状基材である請求項４乃至６記載の紐状反応性樹脂発泡成形体の製造方法。
シート状基材を連続して繰り出すと共に、該繰り出されたシート状基材を進行方向に収れんする複数の放射状成形ガイドに沿わせ、放射状成形ガイド上のシート状基材をほぼ常に放射状成形ガイド上を進行させると同時に、放射状成形ガイドと放射状成形ガイドとの間の間隔を縮めながらシート状基材を放射状成形ガイドを介して押圧し、溝形状に立体的に折り曲げて、一枚のシート状基材に複数列の連続する溝を成形する。
【請求項８】
シート状基材が連続して走行する離型性フィルムあるいは離型紙である請求項７記載の紐状反応性樹脂発泡成形体の製造方法。
【請求項９】
紐状反応性樹脂発泡成形体が紐状反応性樹脂ロール先駆体である請求項４乃至８いずれか記載の紐状反応性樹脂発泡成形体の製造方法。
【請求項１０】
紐状反応性樹脂発泡成形体が紐状ポリウレタン樹脂発泡成形体あるいは紐状シリコン樹脂発泡成形体である請求項４乃至９いずれか記載の紐状反応性樹脂発泡成形体の製造方法。
【発明の詳細な説明】
【技術分野】
【０００１】  本発明はシート状基材を用いて紐状反応性樹脂発泡成形体を複数列同時に製造する方法並びにその装置に関するものである。
更に詳細には気泡化された反応性樹脂発泡成形体原料を特定条件の分液コートハンガー形ダイに導入して分液し、走行する進行方向に複数列の溝を有するシート状基材に吐出して、反応硬化させて紐状反応性樹脂発泡成形体を複数列同時に製造する方法並びにその製造装置に関するものである。
【背景技術】
【０００２】  本発明者らは先に特願２０００−１２６６４８、特願２０００−３９６２６３に示されているように、紐状樹脂成形体を複数列連続して製造する技術を開発して出願した。
これらの主要な技術は進行方向に収れんする複数列の放射状成形ガイドに走行する一枚のシート状基材を沿わせて、放射状成形ガイドを介して複数列の溝を進行方向に形成させ、この溝中に反応性樹脂成形体原料を複数吐出充填して、一度に複数列の紐状反応性樹脂発泡成形体を製造するものである。【０００３】  前述の反応性樹脂原料を連続的に複数列同時に製造する技術は、原料導入口に於けるマニホールドの開き角度θを１１５度〜１７０度未満の範囲に設定し、且つマニホールドを除くダイ内容積とマニホールド容積との比を１：０．１〜１：１０の範囲に設定し、且つダイリップに原料導入口とダイ原料出口とを最も短い距離で結ぶ線にほぼ平行に液仕切具を設置した分液コートハンガー形ダイを用いて前述のシート状基材に形成させた複数列の溝にそれぞれ同時に吐出し、成形する技術であります。しかしながらいくつかの問題があることが判明した。【０００４】  この問題を説明するため、従来の紐状反応性樹脂成形体の製造方法について図にて説明し、問題を明確にする。
図１０は紐状反応性樹脂発泡成形体の製造ラインの上面概略図である。
図１１は図１０の側面図、図１２は図１０のＰ１−Ｐ１′の断面図、図１３は図１０のＰ２−Ｐ２′断面図、図１４は図１０のＰ３−Ｐ３′断面図、図１５は図１０のＰ４−Ｐ４′断面図である。
図１０に於いて２１、２２、２３、２４、２５、２６、２７は放射状成形ガイド、２０、３０、４０、５０、６０、７０、８０は平行ガイドレールである。
離型性を有するシート状基材１９は繰出しロール１５より巻き出され、放射状成形ガイドの収れん点１３に向かって収れんする放射状成形ガイド２１、２２、２３、２４、２５、２６、２７の上面に沿って進行する。
第１次押圧冶具４１、４２、４３、４４、４５、４６によってシート状基材１９は放射状成形ガイドを支点として下方に押圧され、更に第２次押圧冶具５１、５２、５３、５４、５５、５６によって更に下方に押圧されてシート状基材溝６１、６２、６３、６４、６５、６６が形成され、この溝の上面が閉ざされる前に反応性樹脂原料が原料注入点１７に吐出充填される。次いで溝上部は閉ざされ、その後平行ガイドレール２０、３０、４０、５０、６０、７０、８０に沿って進行する。【０００５】  図１３に示したように形成された複数のシート状基材溝６１、６２、６３、６４、６５、６６に反応性樹脂原料８１が投入され、図１４に示したように反応性樹脂原料８１が発泡反応して反応性樹脂発泡成形体１６が形成される。この際製品は自己発生ガス圧力で円形となる。この時投入された反応性樹脂発泡成形体原料が、過大の場合には図１０、図１４に示したように平行ガイド２０、３０、４０、５０、６０、７０、８０の隙間７１、７２、７３、７４、７５、７６位置の二枚のシート状基材の間より原料が上部に溢れ出ると共に平行ガイドレールに対して発泡圧力を掛けるため、シート状基材と平行ガイドレールの間に大きな圧力がかかって製造ラインが停止する問題が発生することがある。
図１５は図１０のＰ４−Ｐ４′断面図であり、シート状基材１９は巻取ロール１８で広げられるため紐状反応性樹脂発泡体１６は自動的に脱型されてシート状基材１９の上に乗った状態で運ばれる。【０００６】  即ち本紐状反応性樹脂発泡成形体は複数列同時に成形できる大きな利点を有する反面、複数列が特に８列以上に及ぶ場合には特に製造ライン停止が頻繁に発生し、これは各それぞれの各列の紐状反応性樹脂発泡成形体が全て最適な状態で成形することが難しい点にある。
何故ならばシート状基材から作られる溝の大きさを全くすべて同一サイズにすることは難しいと共に、注入する分液原料重量も全く同量にすることも困難である。更にシート状基材から作られる溝の大きさ並びに注入原料量は運転経時変化も加わるため同一製造条件とすることが更に困難となる。
またこの製造方法ではシート状基材の溝に原料を注入する時点では注入原料は気泡化も反応も律速もしておらず、注入後に発泡反応を起こすため製品下部の密度が上部に対して大幅に大きくなり上下差を生ずる。これは紐状反応性樹脂発泡成形体の製品サイズが細いため充填量が少なく、従って反応による発熱量が少なく発泡速度が遅くなること並びに充填容器を形成しているシート状基材モールド内面材による発泡液の上昇抵抗が大きくなること、更にシート状基材の吸熱量が充填量の割に大きいこと等で密度差が大きくなるものと考えられる。特に製品がロールのような製品の場合にはロールの回転にむらが発生し、致命傷となる。
【発明の開示】
【発明が解決しようとする課題】
【０００７】  本発明の第１の目的は反応性樹脂気泡化原料を製造し、その気泡化原料を安定して分液吐出する分液反応性樹脂気泡化原料製造装置を提供することである。
本発明の第２の目的は製造された複数の分液反応性樹脂気泡化原料を複数の溝を有するシート状基材に充填して複数の紐状反応性樹脂発泡成形体を製造するに当り、シート状基材で成形された溝の大きさ並びに充填する分液反応性樹脂気泡化原料重量差があって、溝の大きさに対して過大に原料が充填されても、大きな発泡圧を発生させず平行ガイドレールに発泡圧によるブレーキがかかって製造ラインが停止することのない製造方法を提供することである。
本発明の第３の目的は製造される製品の下部と上部の位置での密度差のない製品を提供することである。
【課題を解決するための手段】
【０００８】  請求項１は紐状反応性樹脂発泡成形体を製造するのに必要な原料を計量搬送するポンプ手段とこれらのポンプ手段から搬送されてきた原料と不活性ガスとをメカニカルフロス用撹拌機に導入して混合気泡化する手段と混合気泡化された反応性樹脂気泡化原料を特定条件での分液コートハンガー形ダイに導入して複数に分割、吐出する手段とを有する分液反応性樹脂気泡化原料製造装置であって
本コートハンガー形ダイは原料導入口に於けるマニホールドの開き角度が１２０度〜１５０度の範囲にあって、且つマニホールドを除いたダイ内容積とマニホールド容積との比が１：０．１〜１：０．７の範囲にあり、且つマニホールド溝幅及び断面積が端部に行くにつれて中央部の溝幅及び断面積に対して小さくなっており、且つダイリップに原料導入口とダイ出口とをもっとも短い距離で結ぶ線に平行に液仕切具を設置してなる分液反応性樹脂気泡体製造装置である。【０００９】  本発明に於いては化学発泡と称される水発泡剤等を用いてポリウレタンフォームを製造するために使用する通常用いるポリウレタン発泡機ではなく、メカニカルフロス用撹拌機と呼ばれる機械気泡化撹拌機にて不活性ガスを原料中に微細化、微分散して気泡化するため、先に出願した特願２０００−１２６６４８、特願２０００−３９６２６３での分液コートハンガー形ダイに反応性樹脂発泡成形体原料を導入するのとは異なり、反応性樹脂原料は既に気泡化された原料となった状態で分液コートハンガー形ダイに導入される。
ここで使用するメカニカルフロス用撹拌機は従来の発泡剤使用のポリウレタン発泡機よりも高度に撹拌させるため内容積はやや大きく、また分液コートハンガー形ダイに流入する原料は気泡化されているため、流入する反応性樹脂気泡化原料自身で分液コートハンガー形ダイ内面を洗う効率も悪くなり、ダイ内のゲル化も進行しやすい。【００１０】  また分液コートハンガー形ダイはダイのダイリップに液仕切具を設置してあるため、流れ抵抗となってその冶具周辺が更にゲル化進行しやすい。
従って洗浄力の低下した反応性樹脂気泡化原料でもダイ内のゲル化を防止して、長時間運転が可能になるように鋭意検討した結果マニホールドの開き角度を１２０度〜１５０度の範囲に狭め、マニホールドを除くダイ内容積とマニホールド容積との比が１：０．１〜０．７の範囲に狭め、より滞留時間を短くして、ダイ全幅に渡る液流速を一定にすることによって、ダイ幅方向での両端部の流を良くし、端部の滞留時間と中央部の溝滞留時間差を少なくすると共に液仕切具周辺でのゲル化おも防止できることが判明した。
即ち特定条件の分液コートハンガー形ダイを使用することによって反応が律速する前により短時間にダイ内を洗浄させることができ、気泡化した原料であってもダイ内ゲル化を防止することができることが分かり本発明を完成させた。【００１１】  分液コートハンガー形ダイのマニホールドの開き角度とは図５、図８、図９に於けるθを指し、原料導入口位置での左右両マニホールド接線の開き角度を指す。
本発明の特徴はメカニカルフロス用撹拌機と特定条件の分液コートハンガー形ダイ（以降分液メカニカルフロスコートハンガー形ダイと称す）とを一体として使用して分液コートハンガー形ダイ内をゲル化させずに分液反応性樹脂気泡化原料を製造することにある。【００１２】  本発明に使用する原料計量搬送用ポンプとしては通常液体を定量搬送可能であるポンプであればいかなるポンプでも使用可能であり、例えばギヤポンプ、プランジャーポンプ等が使用可能であり、好ましくは０．３Ｍｐａ以上の液圧で使用可能なポンプが好ましい。またメカニカルフロス用撹拌機での撹拌機内部の圧力としては０．０２ＭＰａ〜１．５ＭＰａ程度の範囲で使用することができるが、特に好ましくは０．３ＭＰａ〜１．１ＭＰａの範囲で使用するのが反応性樹脂発泡成形体の気泡微細化並びに低密度化の点で好ましい。【００１３】  ここでメカニカルフロス用撹拌機とは、発泡剤として水とポリイソシアナートとの反応で発生するＣＯ２ガスを利用しての化学的発泡の通常ポリウレタンフォーム用撹拌機と異なり、不活性ガスと反応性樹脂発泡体原料とを強制的に機械的混合させて、不活性ガスを強力な撹拌せん断力で微細化させて、反応性樹脂発泡体原料が反応を律速する以前に気泡化させる撹拌機を指し、代表的混合機としてはオークスミキサー、あるいはホーバートミキサー等がある。【００１４】  メカニカルフロス用撹拌機であるオークスミキサー形式の撹拌機について図１、図２、図３、図４を用いて詳細に説明する。
図１はメカニカルフロス用撹拌機と本発明の分液コートハンガー形ダイとを直結した分液メカニカルフロスコートハンガー形ダイからなる分液反応性樹脂気泡化原料製造装置の概観図である。
図１に於いて１は分液メカニカルフロスコートハンガー形ダイであり、分液反応性樹脂気泡化製造装置である。大きくはオークスミキサー３、分液コートハンガー形ダイ４、並びにオークスミキサーを回転させるモーター２から成り立っている。
定量搬送用ポンプから送られてきた反応性樹脂原料は原料導入口３１、３２、３３から不活性ガスは不活性ガス導入口３４からオークスミキサー３に導入され、モーター２にて撹拌混合され、分液コートハンガー形ダイ４に流入して分液されダイ出口１１から吐出される。【００１５】  図２はメカニカルフロス用撹拌機３の断面図である。図３は図２の円部の拡大図である。図４は図２のＡ−Ａ′部分断面図である。
反応性樹脂原料導入口３１、３２、３３並びに不活性ガス導入口３４から原料成分並びに不活性ガスが導入され、オークスミキサー３の上部ステーター３５と中央部のローター３６との上部隙間に流入され、ローター３６の羽根で撹拌されながらローター３６の側部に到達し、その後下面に流れて、下部ステーター３７と中央部のローター３６との下部隙間を通って中央部に集まり、オークスミキサー出口３８より吐出される。【００１６】  ここで中央部ローター３６は図４に示したように突起部であるローター羽根３６１と羽根の存在しないローター空洞部３６２から成り立っている。また上面ステーターも同様の上部ステーター羽根３５１と空洞部３５２から成り立っている。
図４に於いて反応性樹脂発泡成形体原料並びに不活性ガスは中央部から側部に流れて行くのであるが上部ステーター３５とローター３６のローター羽根３６１でローター３６の回転によってせん断を受けながらローター空洞部３６２より側部に原料は移動する。側部に到達した原料は下段に移り、同様にローターの回転によるせん断を受け下段中央部に集まりオークスミキサー出口３８より吐出される。
通常のポリウレタン発泡機は回転する羽根のみからなるローターのみであるので全液をまんべんなくマクロに撹拌はできるが不活性気体を均一微分割、均一微分散することができない。即ち均一微分割、微分散不十分の部分が生じ気泡径が大きく、また大きな気泡が混在することになる。【００１７】  本発明に使用する不活性ガスとしては空気、Ｎ２ガス、アルゴンガス、ヘリウムガス、ＣＯ２ガス等があるが、気泡が細かくなる点でＮ２ガスが好ましい。
空気はコスト面で好ましいが、オークスミキサー内部での圧力が０．３ＭＰａ以下の場合には良いが、０．３ＭＰａ以上になると空気の除湿が難しく、乾燥空気として取り扱うことが難しく、水との反応が起こるポリイソシアネートを使用するポリウレタン発泡体に於いては特に好ましくない。【００１８】  本発明に使用する特定条件の分液コートハンガー形ダイについて図５、図６、図７、図８、図９にて具体的に説明する。
図５は本発明に使用する分液コートハンガー形ダイの斜視図、図６は図５のダイリップ７の拡大図、図７は図５の分液コートハンガー形ダイの断面図である。
図８は本発明に使用する別の分液コートハンガー形ダイの斜視図、図９は本発明に使用する別の分液コートハンガー形ダイの斜視図である。【００１９】  メカニカルフロス用撹拌機から吐出された反応性樹脂気泡化原料はダイの原料導入口６から導入され、マニホールド５で広げられ、ダイランド８を経て薄膜化され、等速度、等方向でダイリップ出口方向に向かって、原料導入口とダイ出口とを結ぶ最も短い線に平行に進行し、液仕切具で分液される。従ってダイランド並びにダイリップを等速で進行することから基本的には液仕切具を等間隔に設置すれば、全ての各分液はほぼ同一吐出量並びに同一滞留時間となる。
液仕切具は基本的には本発明の分液コートハンガー形ダイのダイリップに設置されているが一部ダイランドにまで至っても良い。【００２０】  図５の本発明の分液コートハンガー形ダイ４はダイリップ７の湾曲によってダイ出口１１の隙間を各ダイ幅方向の部位で微調整することによって長時間安定した吐出量を確保するものであが、ダイリップ７には液仕切具９が設置されているため自由にダイリップに設置されている流量調整ボルト１０を廻して各分位の吐出量を調整することには制限がある。長時間運転時にダイ幅方向での両端部の流量が低下した場合には流量調整ボルト１０ａまたは１０ｆを回転させ、端部のダイ出口１１の（図７に示す）ダイリップ隙間ｔを広げることによって流量を増加調整することができ、更に長時間運転を継続することができる。【００２１】  図８は本発明の別の分液コートハンガー形ダイ４′であり、ダイリップ７′を湾曲するのではなく、流量調整板１４の調整ボルト１０を自由に回転することによって流量調整板１４を湾曲させ、流量調整板位置の隙間ｔ（図面なし、図７参照）を狭くしたり広くすることによって自由に各部位の流量を調整することができる。
また長時間に渡るダイ幅方向でのダイ端部のゲル化によって流量が低下したのに対応してボルト１０ａ、１０ｆを回転させて、両端の流量を増加させ長時間運転することもできる。【００２２】  図９は本発明の別の分割分液コートハンガー形ダイ４′′であり分割流量調整板１４′は各分割流量調整板１４１、１４２、１４３、１４４、１４５、１４６の６ブロックに分割されており、それぞれのブロックの流量調整ボルト１０を廻すことによって隣の分割流量調整板ブロックに全く無関係に自由に前後に移動することができ、ブロックごとの流量を自由に大幅にあるいは微調整することが可能となっている。
液仕切具はダイリップ７′′に、原料導入口６とダイ出口１１とを最も短い距離で結ぶ線に平行に設置する必要がある。このことによって反応性樹脂気泡化原料の滞留部位をなくし、樹脂ゲル化を防止することができる。【００２３】  請求項２は本発明を遂行する上での反応性樹脂発泡成形体原料と不活性ガスとをメカニカルフロス用撹拌機にて気泡化させるのであるが、特に好ましいのはオークスミキサー形式の撹拌機である。
オークスミキサー形式の撹拌機は確実にステーター羽根とローター羽根とによって、反応性樹脂発泡成形体原料と不活性ガスとの第１段撹拌羽根と次の撹拌羽根への撹拌段数が積み重なるため部分的な気泡分割、気泡分散不足が起こらず、部分的な粗大気泡やピンホールなどのない均一微細気泡の紐状反応性樹脂発泡成形体を製造することができホーバートミキサーよりも優れている。【００２４】  図２、図３、図４を用いてメカニカルフロス用撹拌機について更に具体的に説明する。オークスミキサー形式の撹拌機とは固定のステーター羽根とローター羽根から成り立ちローター羽根が回転することによって原料が撹拌されるものである。
図３のローター３６の上段に於いて、ローター中心部に入った反応性樹脂原料は上段ステーター羽根３５１−３を経て上段ステーター羽根３５１−４に進む。そしてステーター端部に到達した反応性樹原料は下段に移り、下段ステーター羽根３７１−４を経て下段ステーター羽根３７１−３に進む。即ち反応性樹脂原料の進行方向は上段は矢印Ｙ−１方向、下段は矢印Ｙ−２方向になる。
図４の断面図では反応性樹脂気泡化原料の進行方向は矢印Ｙ−３、矢印Ｙ−４の方向となる。本撹拌形式は原料が進行逆方向に戻ることは全くなく、図からわかるように反応性樹脂発泡成形体原料は各羽根で撹拌されながら確実に次の羽根に進行し、撹拌羽根段数を積み重ねて行く撹拌形式である。【００２５】  請求項３は分液コートハンガー形ダイに流量調整板が設置され、しかも流量調整板がダイ幅に対して直角方向に複数に分割された分割流量調整板であることである。分割することによって、それぞれの位置で自由に流量調整板の高さを変え反応性樹気泡化原料の流量を調整することができることである。この分割流量調整板を使用することによってダイ幅方向の各位置での流量調整することができ、また長時間連続運転でのダイ幅方向端部での反応性樹脂気泡化原料のゲル化による流量低下に対しても独立して調整することができ流量を増加させ長時間連続運転も可能となる。
通常各分液位置の分液比率は液仕切具の配置間隔長さで決められるが、配置間隔長さを等間隔にしておいても、分割した流量調整板の上下調整のみでも分液比率を１：１〜１：３程度、好ましくは１：２比率程度まで変えることが可能である。【００２６】  また分割流量調整板の分割数は液仕切具による液分割数の整数倍数が好ましい。
整数倍数としては１倍２倍３倍４倍５倍以上を指すが、１倍乃至２倍が好ましい。３倍以上に倍数を大きく上げても効果は大きくは向上しない。
分割流量調整板を整数倍数とすることによって目的とする位置の分割位置流量を増減し、他の隣の分割位置への影響を最小限に小さくすることができる。【００２７】  請求項４は紐状反応性樹脂発泡成形体を製造するのに必要な原料をポンプを用いて計量搬送し、本搬送された原料と不活性ガスとを撹拌機に導入して混合気泡化させて吐出し、本吐出された反応性樹脂気泡化原料をマニホールドの開き角度θは１２０度〜１５０度の範囲にあり、且つマニホールドを除くダイ内容積とマニホールド容積との比が１：０．１〜１：０．７の範囲にあり、且つマニホールドの両端部に於ける溝幅及び断面積が端部に行くにつれて中央部の溝幅及び断面積に対して小さくなっており、且つダイリップに液仕切具を原料導入口とダイ出口とを最も短い距離で結ぶ線に平行に設置してなる分液コートハンガー形ダイに導入し、分液吐出された複数の反応性樹脂気泡化原料を進行方向に複数の溝を有する連続して走行するシート状基材の溝に吐出充填し、本充填物を反応硬化させることを特徴とする紐状反応性樹脂発泡成形体の製造方法である。【００２８】  ダイ内を流れる反応性樹脂気泡化原料が気泡体であると共に本ダイ内に分液のための液仕切具を用いているため、よりダイ内がゲル化しやすい。この問題を解決するため鋭意検討した結果マニホールドの開き角度を１２０度〜１５０度の範囲に限定し、且つマニホールドを除いたダイ内容積とマニホールド容積との比を１：０．１〜１：０．７の範囲に限定する必要があることが判明した。【００２９】  また分液吐出された複数の反応性樹脂気泡化原料を進行方向に複数の溝を有する連続して走行するシート状基材の溝に吐出充填するのであるが、本シート状基材は複数の短冊状のシート状基材であっても、複数の溝を有する一枚のシート状基材であっても良い。【００３０】  本発明に使用されるシート状基材としては塗布できれば如何なるシート状基材であっても良く、フィルムや紙、あるいはフィルムと紙との複合体、並びにシートであっても良い。またシート状基材は静止した状態のものであっても移動するものであっても良い。
目的とする紐状反応性樹脂発泡成形体単品を製造する場合には離型性を有するシート状基材を選択すればよく、またシート状基材と複合品を望む場合には離型性が無く接着性の高い紙、織物、不織布、あるいは接着性を有するフィルム等を選択すればよい。【００３１】  本発明に使用するシート状基材としてはクラフト紙、ポリエチレンフィルム、ポリプロピレンフィルム、ポリメチルペンテンフィルム、ポリエステルフィルム、ポリアミドフィルム、ポリイミドフィルム、テフロン（登録商標）フィルム、繊維、織物、不織布等があるがこれらに限定されるものではない。シート状基材が前述のプラスチックフィルムの場合には、厚さが１５μ〜１５０μの範囲が良く、好ましくは２０μ〜１００μの範囲が良い。
また離型性を有する複合シート状基材としてはシリコン樹脂等の離型性樹脂を焼き付けた離型紙、あるいはフィルム、あるいはフィルムラミネート紙に更に離型性を有するシリコン樹脂等を焼きつけたもの、ポリメチレンペンテン樹脂等の離型性樹脂フィルム等を紙あるいは他のフィルムに一体化させたもの、油や界面活性剤等を紙に処理したもの、グラスファイバー強化テフロン樹脂シート等があり、樹脂の性質並びにシート状基材の性質等によって適宜選択すればよい。【００３２】  またシート状基材が特に紙または紙と他の材料との複合紙の場合、形状保持並びに安定して目的形状にする為に目付け量は７０ｇ／ｍ２〜２００ｇ／ｍ２が好ましい。また離型性を有するシート状基材の最初と最後を継いでベルトとして繰り返し使用する場合もシート状基材として本発明の範囲に含まれる。
離型性を有するプラスチックフィルムとしては通常ポリエチレンテレフタレート樹脂フィルムにシリコン樹脂等の離型性を有する樹脂を焼きつけたフィルムあるいは非離型性フィルムと離型性フィルムとを一体化したフィルムが好ましく、厚さは１５μ〜１５０μの範囲が好ましい。更に好ましくは２０μ〜１００μの範囲である。【００３３】  請求項５はメカニカルフロス用撹拌機としてオークスミキサー形式の撹拌機が好ましい。オークスミキサー形式の撹拌機はローター羽根とステーター羽根による強力なせん断力で撹拌するのに対して、ホーバートミキサー形式の撹拌機では逆方向に回転するローター羽根によって強力なせん断力をかけるものであるが、オークスミキサー形式の撹拌機は撹拌中に液の逆方向の戻りが無く好ましい。【００３４】  請求項６は請求項４の分液コートハンガー形ダイに流量調整板が設置され、しかも本流量調整板が分割され、本分割分液コートハンガー形ダイを使用して紐状反応性樹脂発泡成形体を製造することである。本分割流量調整板を使用することにより、各分割位置の分割流量を容易に増減して調整することができると共に長時間運転によるダイ出口幅方向端部の樹脂のゲル化による流量低下を容易に増加することができ、同一形状の製品を安定して長時間製造することができる。【００３５】  請求項７は進行方向に複数の溝を有する連続したシート状基材の溝が一枚のシート状基材であり、その溝に反応性樹脂気泡体原料を充填することにある。
本シート状基材を製造する方法はロール巻きしたシート状基材を連続して繰り出すと共に該繰り出されたシート状基材を進行方向に収れんする複数の放射状成形ガイドに沿わせ、放射状成形ガイド上のシート状基材をほぼ常に放射状成形ガイド上を進行させると同時に放射状成形ガイドと放射状成形ガイドとの間の間隔を縮めながらシート状基材を放射状成形ガイドを介して押圧冶具等で押圧して溝形状に立体的に折り曲げて一枚のシート状基材に複数列の連続した溝を形成するものである。【００３６】  溝の形成について具体的に説明する。
図１６は進行方向に収れんする放射状成形ガイドだけの概略図である。紐状反応性樹脂発泡成形体の本数を多くすると放射状成形ガイドの開き角度βは次第に大きくなってゆくが、好ましくはβは１５度以下が良い。放射状成形ガイドの開き角度が１５度以上になると溝を形成しつつあるシート状基材両側部に大きなしわが入って均一な複数の溝を形成することができない。
図１７は紐状反応性樹脂発泡成形体を製造する工程で使用される溝状成形体からなるシート状基材の構造例を示すイメージ図である。
（ａ）に於いてシート状基材１９が放射状成形ガイド２１〜２７を支点として押圧冶具４１〜４６によって押圧されＶ字形の溝が形成される状態を模擬的に示したものである。
（ｂ）に於いてシート状基材１９が放射状成形ガイド２１〜２６を支点として押圧冶具４１′、４２′、４３′によって押圧され、四角形状の溝が形成される状態を模擬的に示したものである。【００３７】  従来製造法と比較しながら本発明の紐状反応性樹脂発泡成形体の製造方法について図１０、図１８〜図２１を用いて説明する。
従来製造装置と本発明の製造装置とは基本的に反応性樹脂原料の混合撹拌吐出装置を除いて同一であり、従って紐状反応性樹脂発泡成形体の製造ラインは同一設備である。
即ち従来の紐状反応性樹脂発泡成形体製造ライン図は、製造ライン図１０の平面図、図１１の側面図、図１２のＰ１−Ｐ１′断面図、図１３のＰ２−Ｐ２′断面図、図１４のＰ３−Ｐ３′断面図、並びに図１５のＰ４−Ｐ４′断面図で説明される。
また本発明の紐状反応性樹脂発泡成形体製造ライン図は図１０の製造ライン平面図、図１８の側面図、図１９のＰ１−Ｐ１′断面図、図２０のＰ２−Ｐ２′断面図、図２１のＰ３−Ｐ３′断面図、並びに図１５のＰ４−Ｐ４′断面図で説明される。
図１０に於いて繰出しロール１５から巻き出された離型性を有するシート状基材１９は進行方向に収れんする（収れん点１３）放射状成形ガイド２１、２２、２３、２４、２５、２６、２７の上に繰り出され、常に放射状成形ガイド上を放射状成形ガイドに沿って進行する。
放射状成形ガイド幅は次第に狭くなると共に押圧冶具４１、４２、４３、４４、４５、４６で放射状成形ガイド２１〜２７を支点としてシート状基材を押圧し、更に押圧冶具５１、５２、５３、５４、５５、５６にて２次押圧されて溝は次第に深くなっていく。
放射状成形ガイドは丸棒であっても、角材であってもまたベルトであっても良くまた短尺材を空間を設けて設置しても良い。要は直線的放射状成形ガイドであれば良い。押圧冶具も図１６に例として示したもの、あるいは回転するロールあるいは空気圧であっても良い。【００３８】  図１０に示したように本形成された溝６１、６２、６３、６４、６５、６６の上面が閉ざされる前に反応性樹脂気泡化原料が原料注入点１７に吐出され、その後進行と共に溝上部が閉ざされ、平行ガイドレール２０、３０、４０、５０、６０、７０、８０に従って進行し、反応硬化（通常加熱オーブンを使用するが本図では省略）され紐状反応性樹脂発泡成形体が製造される。
図１８は本発明の紐状反応性樹脂発泡成形体製造時の図１０の側面図である。図１１と比較すると分かるように本発明に於いては、反応性樹脂気泡化原料は原料注入点１７にて充填した時点で図２０に示したように原料は最初からほぼ満杯になっているのに対して従来の製造方法では図１３に示したように未発泡状態にある。
そして更にシート状基材が進行して溝上部が閉ざされ、加熱によって気泡化原料が膨張してこの膨張圧力によりシート状基材からなる溝であるシート状基材溝は図２１に示すように満杯となる。
本発明に於いては前もって気泡化されているため、例え充填量が過大になってレール隙間の位置の二枚のシート状基材の間から溢れたとしてもその量は加熱による熱膨張の範囲であり、ラインを停止する程の圧力とならず長時間連続運転することを可能とした。即ち事前気泡化しておくことによって発泡圧を下げることができ、製造ラインが停止することは無い。【００３９】  請求項８はシート状基材が連続して走行する離型フィルムあるいは離型紙であることである。
離型性フィルムあるいは離型紙を使用することによって反応硬化された紐状反応性樹脂発泡成形体は容易に剥離することができる。
図１０で示したように反応硬化した紐状反応性樹脂発泡成形体１６を巻取ロール軸１８で再び広げて巻くことにより離型性フィルムまたは離型紙を使用した場合には自動的に紐状反応性樹脂発泡成形体１６が剥離され図２１に示したシート状基材上に、剥離した状態で搬送される。【００４０】  請求項９は請求項８に於いて製造される紐状反応性樹脂発泡成形体が紐状反応性樹脂ロール先駆体であることである。ここで先駆体とはロールになる一歩手前の状態を指し、図２２に示した様な形状をしている。
即ち離型性シート状基材を用いて、ほぼ円形の紐状反応性樹脂発泡成形体を製造するに当り、シート状基材に形成された複数の溝中に反応性樹脂気泡体原料を吐出する直前あるいは吐出直後に図２３に示した軸受けキャップ８７をセットしたロール軸８８を投入することによって容易に図２２の形状のロール先駆体を連続して製造可能である。本先駆体はシリコン樹脂等で製造された軸受けキャップ８７位置で剥離できるため容易に単品軸受け付ロールとすることが出来る。【００４１】  請求項１０は特にポリウレタン樹脂発泡体あるいはシリコン樹脂発泡体が本発明の紐状反応性樹脂発泡成形体を実施するのに最も適している製造方法であることである。
本来本発明は、あらゆる反応性樹脂発泡成形体に適用可能であり、ポリウレタン樹脂発泡体、シリコン樹脂発泡体の他にポリアクリル酸樹脂発泡体、エポキシ樹脂発泡体、メラミン樹脂発泡体、フェノール樹脂発泡体、尿素樹脂発泡体等があるが、原料粘度、反応速度、得られた製品の耐久性、物理強度等によりポリウレタン樹脂発泡体あるいはシリコン樹脂発泡体が最も適している。
シリコン樹脂発泡体の場合においても液状の反応性ポリウレタン発泡体同様に、１成分乃至２成分の液状反応性シリコン樹脂原料に不活性ガスを加えてメカニカルフロス用撹拌機で撹拌し、本反応性樹脂気泡化原料を本発明に使用する分液コートハンガー形ダイに導入して吐出することによって本発明を遂行することができる。
【発明の効果】
【００４２】  本発明は複数列の紐状反応性樹脂発泡成形体を製造するに当り、反応性樹脂発泡原料と不活性ガスとをメカニカルフロス用撹拌機を使用して混合気泡化させ、反応性気泡化原料を特定条件の分液コートハンガー形ダイに導入して分液し、本分液をシート状基材からなる複数列の溝に導入して反応硬化させ、紐状反応性樹脂発泡成形体を連続して製造するものである。
従来と異なり、気泡化させた反応性樹脂発泡原料をシート状基材からなる溝に導入して反応硬化させるため、成形時に平行ガイドレールに発泡圧が掛からず過剰原料条件下による過剰発泡圧でも製造ラインが停止することがなく長時間連続運転が可能となった。また得られた製品も上下位置での密度差もほとんど無い製品となる。
特に本発明で製造されるロール先駆体から製造されるロールは従来の金型に原料を注入して、加熱反応させ脱型するという成形法に比べて１０倍以上の生産性があり、複写機等の分野で大幅コストダウンが見込まれます。
更に密度むらが無いことからくる性能安定性が高く、エアーシリング材や水シーリング材、電磁シーリング材などのシーリング分野に展開可能であります。
【発明を実施するための最良の形態】
【００４３】  本発明は分液メカニカルフロスコートハンガー形ダイからなる反応性樹脂気泡化原料製造装置を用いての微細気泡の紐状反応性樹脂発泡成形体を複数列、同時に製造することである。
また特に紐状反応性樹脂発泡成形体として適するものとしてはポリウレタン樹脂発泡体あるいはシリコン樹脂発泡体であるが、ここではポリウレタン樹脂発泡体に限って特に詳細に説明する。
最適撹拌機としてはオークスミキサー形式撹拌機あるいはホーバートミキサー形式撹拌機等があるが、オークスミキサーが優れているのでオークスミキサー使用について説明する。【００４４】  図３に示した上部ステーターとローターとの隙間ΔＨは０．５〜２．０ｍｍの開きが好ましい。２．０ｍｍ以上になると撹拌不十分な部分が発生し、気泡が均一サイズにならず粗大気泡であるピンホールを含有するポリウレタン樹脂発泡成形体となる。また０．５ｍｍ以下でも良いが、０．５ｍｍ以下になっても特に良い効果が生まれないことから、それ以下に特にする必要はない。しかもローターとのステーターとが接触する危険性が大きく好ましくない。またステーターとローターの隙間ΔＷは０．５〜２．０ｍｍが好ましい。０．５ｍｍ以下では発熱が大きく、また２．０ｍｍ以上では均一に微細化気泡になり難い。また上下ステーター、並びにローターの羽根段数ピッチは６〜９ｍｍが良い。またステーターとローターの羽根段数（図２では４段）は７〜１０が好ましい。
オークスミキサーは回転によるせん断を長時間に渡ってかけるため高い発熱を引き起こすため、図２に示さなかったが上部ステーター、下部ステーターに冷却ジャケットを付帯するのが良い。
またローターの回転数は５００〜４０００回転／分程度がよく、４０００回点以上になると発熱が大きく、原料が高温となるため好ましくない。また撹拌後の原料温度は１５〜３５℃程度が好ましく、これ以上になると反応が急速に進み、コートハンガー形ダイ内でゲル化することもある。【００４５】  本発明の分液コートハンガー形ダイは基本的に全ダイ幅に於いて反応が起こる前に反応性樹脂気泡化原料を複数に分液して吐出することである。
従ってダイ全内容積が重要である。従って本コートハンガー形ダイのランド隙間が重要になる。細い紐状樹脂発泡成形体を製造する場合にはランド隙間は０．２〜１．０ｍｍ、太い大型紐状樹脂発泡成形体の場合にはダイランド隙間は１．０〜２．０ｍｍ程度が好ましい。【００４６】  本発明の複数列の紐状反応性樹脂発泡成形体の製造方法について図を用いて簡単に説明する。
図１０は複数列の紐状反応性樹脂発泡成形体を連続して製造する製造ラインの概略図である。図１８は図１０の側面図、図１９は図１０のＰ１−Ｐ１′位置での断面図２０は図１０のＰ２−Ｐ２′位置での断面図、図２１は図１０のＰ３−Ｐ３′位置での断面図、並びに図１５はＰ４−Ｐ４′位置での断面図である。これら図を用いて複数列の紐状反応性樹脂発泡成形体の製造方法を説明する。
離型性を有するシート状基材としてはポリエステルフィルムにシリコン樹脂を焼き付けたものが好ましい。
図１０に於いて繰出しロール１５より離型性フィルム１９が巻き出され、進行方向に収れんする（収れん点１３）放射状成形ガイド２１、２２、２３、２４、２５、２６、２７の上面を進行する。進行に当たっては本放射状成形ガイドを介して押圧冶具４１、４２、４３、４４、４５、４６を用いて押圧し、溝を形成する。次に押圧冶具５１、５２、５３、５４、５５、５６を用いて更に押圧してより深い溝６１、６２、６３、６４、６５、６６を作成する。溝の深さが深くなった分、シート状基材幅は次第に狭くなる。
次に作成された溝６１、６２、６３、６４、６５、６６にメカニカルフロス分液コートハンガー形ダイより気泡化原料が投入される。【００４７】  本発明では溝に投入された時点で図１８、図２０に示したようにほぼ放射状成形ガイド下のシート状基材の溝６１〜６６はほぼ溝一杯に近い状態になっており、その後加熱等を加えられることによって熱膨張して円形となる。この熱膨張圧力は小さいため平行ガイドレール隙間に対して大きな圧力にならないため製造ラインが停止することはない。また反応性樹脂気泡体原料の充填時点ではほぼ満杯になっているため製品の上部と下部の密度差もほとんどない。
図２１では特に円形品製品の製造について示しているが図２０の原料充填後、反応で原料が硬化する前に離型フィルム表面より目的の形状になるように成形ガイドを設置することによって円形、四角形、異形製品も製造することもできる。【００４８】  反応性樹脂発泡成形体がポリウレタン樹脂発泡成形体である場合について詳細に説明する。
ポリウレタン発泡成形体原料としては一般のポリウレタン発泡体に使用するものであればいずれも使用可能であり、例えばポリオキシアルキレンポリオール、ポリエステルポリオール、ポリオレフィンポリオール等いかなるポリオールも使用することができる。
メカニカルフロス気泡体に於いては原料粘度が高い程気泡安定性が良いことからポリオールとポリイソシアネートを前もって反応させた末端ＯＨ基を有するポリオールプレポリマーとして使用するのが好ましい。
ポリイソシアネートとしては一般に使用するトリレンジイソシアネート、ヘキサメチレンジイソシアネート、ポリメチレンポリフェニレンポリイソシアネート、カルボジミド変性ポリメチレンポリフェニレンポリイソシアネート等通常のポリウレタン発泡体に一般的に使用可能なポリイソシアネートが使用できる。
また前述と同様に原料粘度が高い程微細気泡ならびに気泡安定性が増すため、前もってポリオールとポリイソシアネートとを反応させた末端ＮＣＯ基を有するポリイソシアネートプレポリマーとして使用するのが好ましい。【００４９】  架橋剤あるいは鎖状延長剤としては、１．４ブタンジオール、エチレングリコール、ジエチレングリコール、グリセリンやトリメチロールプロパンのエチレンオキサイド付加物等の低分子量ポリオール等が使用可能であるがこれに限定されない。
不活性ガスとしてはＮ２ガス、空気，ＣＯ２ガス、ヘリウムガス等が使用可能であるが微細気泡の点でＮ２ガスが好ましい。
整泡剤としてはポリジメチルシロキサン−ポリオキシアルキレングリコール共重合体が好ましいが、非イオン系界面活性剤も単独あるいはポリジメチルシロキサン−ポリオキシアルキレングリコール共重合体との併用で使用することも可能である。
触媒としては一般のポリウレタン樹脂発泡体に使用されるトリエチレンジアミンを代表とする３級アミンやスタナスオクトエート、ジブチルチンジラウレート等の有機金属化合物、あるいは無機ビスマス等がある。
また遅延性触媒も使用可能であり通常のメカニカルフロス発泡時に使用する触媒量よりも２倍乃至３倍使用することによって、より生産性を上げることもできる。遅延性触媒は単独あるいは汎用のウレタン触媒と併用して使用可能であり、遅延性触媒としてはニッケルアセチルアセトネート、ニッケルジアセチルアセトネート等がある。
本発明は主に反応を遅延させないで反応性樹脂発泡体を製造することをも目的としているが、反応性樹脂原料の種類や高気泡化、低密度気泡体の塗布の関係上反応を遅延させても可能であり、本発明の範囲に含まれる。【００５０】  反応性ポリウレタン樹脂発泡体としては柔軟性を有する軟質ポリウレタン樹脂発泡体のみでなく、半硬質ポリウレタン樹脂発泡体あるいは硬質ポリウレタン樹脂発泡体原料であっても本発明を遂行することができる。
また連続気泡ポリウレタン樹脂発泡体であっても独立気泡ポリウレタン樹脂発泡体であっても本発明を遂行することができる。
また増粘無機充填剤としては水酸化アルミニウム、炭酸カルシウム、クレー、水酸化バリウム、硫酸バリウム等が使用可能であり、有機充填剤としては石油樹脂、アスファルト、ポリブテン、オイル等があり、一般に使用される充填剤が使用可能である。
またカーボンナノチューブ、イオン液体、金属粉あるいはカーボンブラック等も単独あるいは併用して使用することができる。
【実施例１】
【００５１】  図１０の紐状反応性樹脂発泡成形体製造装置に準じて８列の紐状反応性ポリウレタン樹脂発泡成形体を製造した。
製造に使用したオークスミキサー、コートハンガー形ダイ、製造ラインの使用について下記する。
（製造ライン仕様）
（１）繰出しロール幅：１１００ｍｍ
（２）コートハンガー形ダイ吐出口幅：２００ｍｍ
（３）キュアーオーブン温度：１３０℃
（４）離型シート状基材
ＰＥＴフィルム厚さ：２５μ
ＰＥＴフィルム幅：１０００ｍｍ
ＰＥＴフィルム離型剤：シリコン焼付けタイプ
ＰＥＴフィルム速度：１〜６ｍ／分
（５）放射状成形ガイド：幅１０ｍｍ、高さ２５ｍ角材、スタート時点の各放射状成形ガイドと放射状成形ガイドとの隙間６１．１ｍｍ
（６）放射状成形ガイド
各放射状成形ガイドの略上面図を図２４に示す。
２１、２２、２３、２４、２５、２６、２７、２８、２９は放射状成形ガイド
２０、３０、４０、５０、６０、７０、８０、９０、１００は平行ガイドレール
各放射状成形ガイドの長さは下記のとおりである。
2010201905.tif 000003
（７）操出ロール１５と放射状成形ガイドとの空間部：約３５０ｍｍ
（８）放射状成形ガイドと平行ガイドレールとの空間部：約５０ｍｍ
（９）放射状成形ガイドの開き角度β：約５．０５度
（１０）平行ガイドレール間隙：０．３０ｍｍ【００５２】（オークスミキサー仕様）
〔図１〕〔図２〕〔図３〕〔図４〕に示したようにメカニカルフロス用撹拌機に準じた設備を使用した。
設備仕様について下記する。
（１）ローター
羽根高さ：４ｍｍ
羽根数：上段６枚（６段）、下段７枚（７段）
羽根段数ピッチ：６ｍｍ
（２）上段ステーター
羽根高さ：４ｍｍ
羽根数：６枚（６段）
羽根段数ピッチ：６ｍｍ
（３）下段ステーター
羽根高さ：４ｍｍ
羽根数：７枚（７段）
羽根段数ピッチ：６ｍｍ
（４）上段ステーター羽根とローター上段羽根との上下隙間ΔＨ：０．６ｍｍ
（５）下段ステーター羽根とローター上段羽根との上下隙間ΔＨ：０．６ｍｍ
（６）上下ステーター羽根とローター上下羽根との左右隙間ΔＷ：０．５ｍｍ
（７）回転数５００〜４０００ｒｐｍ
（８）オークスミキサーのシール耐圧：１．１ＭＰａ
（９）内部体積：６７ｍｌ【００５３】（分割コートハンガー形ダイ：図９タイプ）
（１）ダイ吐出幅：２００ｍｍ
（２）ダイ開き角度：１２８度
（３）マニホールドを除くダイ内容積とマニホールドとの比は約１：０．２３
（４）ダイランド隙間（ｔ）約０．５ｍｍ
（５）分液分割数：８（液仕切具ピッチ２５ｍｍ）
（６）ダイ内容積：約２０．９ｍｌ
（紐状ポリウレタン発泡成形体配合）
2010201905.tif 000004
【００５４】  製造ラインは図１０に準じた装置で行ったが、製造本数は８本即ち８列として行った。幅１０００ｍｍのシリコン離型ＰＥＴフィルムを速度１．０５ｍ／分で繰出し、放射状成形ガイドと放射状成形ガイドとの間のフィルムを押圧して８列の溝を持つ一枚のシート状基材を作成し、溝幅が１２ｍｍとなった時点で、前述の配合処方からなるポリウレタン発泡成形体原料を前述のオークスミキサーに毎分３４５ｇの割合で投入すると共にＮ２ガスを毎分４６０ｃｃの割合で投入し、２０００回転／分で撹拌し、直結した８分割の図９に準じた分割分液コートハンガー形ダイに投入し、分割吐出した。この時のオークスミキサーのチャンバー圧力は０．４２ＭＰａであった。吐出後上面フィルムを閉じ１３０℃でキュアーした。
分割流量調整板の端部流量調整ボルトを調整したところ１２０分間連続して運転することができた。得られたポリウレタン発泡体の物性を表−１に示す。
【実施例２】
【００５５】  配合処方、製造ライン仕様、オークスミキサー仕様、分割分液コートハンガー形ダイについては実施例１と同一製造条件とし、紐状ポリウレタンロール先駆体を製造した。【００５６】  幅１０００ｍのシリコン離型剤焼付けＰＥＴフィルムを速度１．０３ｍ／分で繰出し、放射状成形ガイドと放射状成形ガイドとの間のシリコン離型剤焼付けＰＥＴフィルムをスピンドルを用いて押圧して８列の溝を持つ一枚のシート状基材を連続して作成した。
前記配合からなるポリウレタン発泡成形体原料をオークスミキサーに毎分３４５ｇの割合で投入すると共にＮ２ガスを毎分４６０ｃｃの割合で投入し、２５００回転／分で撹拌した後、直結した８分液の分割分液コートハンガー形ダイに投入して分割吐出した。この時のオークスミキサーチャンバー圧力は０．４４ＭＰａであった。
本８分割のポリウレタン気泡化原料を前記の一枚のシート状基材の溝幅が１９ｍｍとなった位置で図２３に示した形状の直径１３．５ｍｍのシリコン樹脂製軸受けキャップ付、直径５ｍｍ、長さ２００ｍｍの軸を直ちに充填ポリウレタン気泡化原料中に投入して進行させ、フィルム上面を閉じ、１３０℃でキュアーした。
端部分割流量調整板の流量調整ボルトにより、逐次上昇させ９０分間連続して運転した。得られた紐状ポリウレタンロール先駆体の物性を表−１に示す。
【比較例１】
【００５７】  製造ライン仕様、分割分液コートハンガー形ダイについては実施例１と同一条件とし、オークスミキサーを通常のピンタイプ撹拌発泡機に変え、配合処方もメカニカルフロス発泡機から通常のケミカル発泡機に変えて８本取り紐状ポリウレタン発泡成形体を製造した。配合処方を下記する。
（紐状ポリウレタン発泡成形体配合処方）
2010201905.tif 000005
【００５８】  幅１０００ｍのシリコン離型剤焼付けＰＥＴフィルムを速度１．１０ｍ／分で繰出し、実施例１と同様にして８列の溝を持つ一枚のシート状基材を作成し、溝幅１２ｍｍとなった時点で、前述の配合からなる紐状ポリウレタン発泡成形体配合処方の原料を毎分３４５ｇの割合でピンタイプ撹拌機に導入、この際気泡核形成剤としてＮ２ガスを毎分２７ｃｃの割合で投入、４５００回転／分で撹拌し、直結した８分割の図９に準じた分割分液コートハンガー形ダイに投入、分割して吐出注入した。発泡機のチャンバー圧力は０．１７ＭＰａであった。吐出注入後シート状基材を図１０に示したように更に走行させてシート状基材の溝上部を閉じ、７５℃で発泡させた後１３０℃でキュアーした。
実施例１同様に端部の分割流量調整板の流量調整ボルトを調整してダイ端部の分液量の低下を抑えたが、８本取り中央部３、４番位置の流量が逐次増え、スタートから２６分後に製造ラインは停止した。得られた物性を表−１に示す。
【比較例２】
【００５９】  幅１０００ｍのシリコン離型剤焼付けＰＥＴフィルムを速度０．８９ｍ／分で繰出した。シリコン樹脂製軸受けキャップ付２００ｍｍ長さ軸をシート状基材の溝幅１９ｍｍになった時点で原料をピンタイプの撹拌機に導入し、その後シリコン樹脂製軸受けキャップ付２００ｍｍ長さ軸を直ちに注入原料中に投入した以外は実施例１と同一条件で製造した。
比較例１と同様にダイ端部の分割流量調整板を調整して分液量の低下を抑えたが、比較例１同様に８本取り中央部３、４番位置の流量が増え、スタートから１９分後に製造ラインが停止した。得られた紐状ポリウレタンロール先駆体の物性を表−１に示す。
【表−１】
2010201905.tif 000006
【００６０】  表−１より分かるように通常のケミカル発泡についてはロール軸の投入、非投入に関係なく長時間運転することは困難であった。
またメカニカルフロスとケミカル発泡を比較すると紐状ポリウレタン発泡成形体はメカニカルフロス法の方が上下密度差が小さく優れていることが分かる。
またロール軸を投入した場合に於いてもメカニカルフロス法はケミカル発泡に比べて同様に密度差が小さく、更にロール軸投入による発泡体密度の増加は小さい。またケミカル発泡で軸を投入すると上部にピンホールが発生するが、これは充填された反応性樹脂原料が逐次→発泡する段階で軸表面で気泡を巻き込むものと考えられます。
【図面の簡単な説明】
【００６１】
【図１】本発明の分液メカニカルフロスコートハンガー形ダイの概観図
【図２】図１のメカニカルフロス用撹拌装置部の断面図
【図３】図２の円部拡大図
【図４】図２のＡ−Ａ′断面図
【図５】本発明に使用する分液コートハンガー形ダイの斜視図
【図６】図５のダイリップ７の拡大図
【図７】図５の分液コートハンガー形ダイの断面図
【図８】本発明に使用する別の分液コートハンガー形ダイの斜視図
【図９】本発明に使用する別の分液コートハンガー形ダイの斜視図
【図１０】紐状反応性樹脂発泡成形体製造ラインの上面概略図
【図１１】従来の紐状反応性樹脂発泡成形体製造時における図１０の製造ライン側面図
【図１２】従来の紐状反応性樹脂発泡成形体製造時における図１０の製造ラインＰ１−Ｐ１′断面図
【図１３】従来の紐状反応性樹脂発泡成形体製造時における図１０の製造ラインＰ２−Ｐ２′断面図
【図１４】従来の紐状反応性樹脂発泡成形体製造時における図１０の製造ラインＰ３−Ｐ３′断面図
【図１５】紐状反応性樹脂発泡成形体製造時に於ける図１０のＰ４−Ｐ４′断面図
【図１６】放射状成形ガイドの略上面図
【図１７】放射状成形ガイドと押圧冶具との関係を示すイメージ図
【図１８】本発明の紐状反応性樹脂発泡成形体製造時に於ける図１０の側面図
【図１９】本発明の紐状反応性樹脂発泡成形体製造時に於ける図１０のＰ１−Ｐ１′断面図
【図２０】本発明の紐状反応性樹脂発泡成形体製造時に於ける図１０のＰ２−Ｐ２′断面図
【図２１】本発明の紐状反応性樹脂発泡成形体製造時に於ける図１０のＰ３−Ｐ３′断面図
【図２２】紐状反応性樹脂ロール先駆体断面図
【図２３】軸受けキャップ付ロール軸斜視図
【図２４】実施例１、実施例２、比較例１に使用した放射状成形ガイドの上面図
【符号の説明】
【００６２】１：分液メカニカルフロスコートハンガー形ダイからなる分液反応性樹脂気泡体製造装置
２：モーター
３：オークスミキサー
３１：反応性樹脂原料導入口
３２：反応性樹脂原料導入口
３３：反応性樹脂原料導入口
３４：不活性ガス導入口
３５：上部ステーター
３５１：上部ステーター羽根
３５１−３：上部ステーター羽根
３５１−４：上部ステーター羽根
３５２：上部ステーター空間部
３６：ローター
３６１：ローター羽根
３６２：ローター空間部
３７：下部ステーター
３７１−３：下部ステーター羽根
３７１−４：下部ステーター羽根
３８：オークスミキサー出口
３９：オークスミキサー回転軸
４：分液コートハンガー形ダイ
４ａ：分液コートハンガー形ダイの構成板
４ｂ：分液コートハンガー形ダイの構成板
４′：別の分液コートハンガー形ダイ
４′ａ：別の分液コートハンガー形ダイの構成板
４′ｂ：別の分液コートハンガー形ダイの構成板
４′′：別の分液コートハンガー形ダイ
４′′ａ：別の分液コートハンガー形ダイの構成板
４′′ｂ：別のコートハンガー形ダイの構成板
５：マニホールド
６：原料導入口
７：ダイリップ
７′：別の分液コートハンガー形ダイのダイリップ
７′′：別の分液コートハンガー形ダイのダイリップ
８：ダイランド
９：液仕切具
９１、９２、９３、９４、９５：各液仕切具
１０：流量調整ボルト
１０ａ、１０ｂ、１０ｃ、１０ｄ、１０ｅ、１０ｆ：各流量調整ボルト
１１：ダイ出口
１２：圧力調整溝
１３：放射状成形ガイドの収れん点
１４：流量調整板
１４′：分割流量調整板
１４１、１４２、１４３、１４４、１４５、１４６：分割流量調整板
１５：繰出しロール
１６：紐状反応性樹脂発泡成形体
１６′：本発明の紐状反応性樹脂ロール先駆体
１７：原料注入点
１８：巻取ロール
１９：離型性を有するシート状基材
２０、３０、４０、５０、６０、７０、８０：平行ガイドレール（６本）
２０、３０、４０、５０、６０、７０、８０、９０、１００：別の平行ガイドレール（８本）
２１、２２、２３、２４、２５、２６、２７：放射状成形ガイド（６本）
２１、２２、２３、２４、２５、２６、２７、２８、２９：別の放射状成形ガイド（８本）
４１、４２、４３、４４、４５、４６：第１次押圧冶具
５１、５２、５３、５４、５５、５６：第２次押圧冶具
６１、６２、６３、６４、６５、６６：シート状基材溝
７１、７２、７３、７４、７５、７６：平行ガイドレール隙間
８１：充填反応性樹脂原料
８７：軸受けキャップ
８８：ロール軸
９０：コンベンショナル撹拌機コートハンガー形ダイ
２００：分液メカニカルフロスコートハンガー形ダイ
θ：マニホールド開き角度
ΔＨ：上段ステーター羽根とローター上段羽根との上下隙間
ΔＷ：上段ステーター羽根とローター上段羽根との左右隙間
ｔ：ダイリップ隙間
【図１】
2010201905.tif 000007
【図２】
2010201905.tif 000008
【図３】
2010201905.tif 000009
【図４】
2010201905.tif 000010
【図５】
2010201905.tif 000011
【図６】
2010201905.tif 000012
【図７】
2010201905.tif 000013
【図８】
2010201905.tif 000014
【図９】
2010201905.tif 000015
【図１０】
2010201905.tif 000016
【図１１】
2010201905.tif 000017
【図１２】
2010201905.tif 000018
【図１３】
2010201905.tif 000019
【図１４】
2010201905.tif 000020
【図１５】
2010201905.tif 000021
【図１６】
2010201905.tif 000022
【図１７】
2010201905.tif 000023
【図１８】
2010201905.tif 000024
【図１９】
2010201905.tif 000025
【図２０】
2010201905.tif 000026
【図２１】
2010201905.tif 000027
【図２２】
2010201905.tif 000028
【図２３】
2010201905.tif 000029
【図２４】
2010201905.tif 000030